Brevet FR2538809A1 — publié le 19840706

L'invention se rapporte à un produit destine au décol- lage de revêtements en feuille fixés par une lace sur des sols ou des murs, par application sur l'autre face, qui comporte des solvants chlorés, des cosolvants miscibles et un tensio-actif compatible. Pour enlever des revtements de sols ou des revêtements muraux périmés, fixes par collage, il convient de réduire sinon annuler la cohésion de la couche de colle entre le revêtement et les sols ou murs, afin que cette cohésion soit inférieure à la résistance du revêtement périmé qui peut alors s'enlever d'un seul morceau ou au moins par fragments importants. L'action du produit de décollage doit s'opérer dans la couche de colle, tandis que le produit s'applique sur la face extérieure du revêtement, seule accessible. Les colles de dextrine des revêtements en papier peuvent se décoller à la vapeur, celle ci diffusant à travers le papier pour ramollir la colle.Les nombreux rev8- tements muraux modernes et leurs colles associées, et la grande majorité des revêtements de sols, tapis et moquettes collés ne peuvent être décollés par se processus. La demande de brevet FR - A - 2.486.535 propose, pour le décollage de revêtements de sol fibreux, une solution aqueuse synergique, comprenant un solvant chloré, un mélan- ge d'alcools miscibles à l'eau et un tensio-actif compatis ble. Un tel produit, répandu sur la face supérieure du revêtement de sol fibreux, pénètre rapidement dans 1 t épais seur de ce revêtement de sol pour ramollir la colle par gélification. Le produit décrit dans le d6cument de brevet précité présente certaines propriétés qui ne paraissent pas souhai- tables. Comme les solvants chlorés ne sont pas miscibles a l'eau, le produit consiste en en un mélange ternaire dont l'homogénéité n'est assurée que dans des plages de proportions limitées. Les différences de volatilité des différents composants entraient des risques de variations dans le temps des proportions de constituants, avec séparation de phase. Les tensio-actifs au contact des alcools sont susceptibles de former des gels qui se séparent.Les sol vants chlorés peuvent réagir avec l'eau, notamment sous l'action catalytique des emballages métalliques, tels que des fers blancs, avec formation d'acide chlorhydrique, cor- rosif, et susceptible d'accélérer la gélification des tensio-actifs. Par ailleurs les concentrations en solvants chlorés, pour obtenir l'homogénéité du mélange, sont limitées, ce qui oblige à utiliser des volumes de mélange assez importants. Ce qui n'est qu'un inconvénient secondaire pour un revêtement de sol, comme le vise le document de brevet précité, peut être prohibitif pour un revêtement mural, qui ne retient que ce qu'il est capable d'absorber immédiatement. L'invention a donc pour objet un produit de décollage de revêtement de sols et murs, qui est stable au stockage, tant en homogénéité qu'en agressivité vis-a-vis des récipients de stockage, et qui soit concentré en produits direc- tement actifs contre les colles, tout en présentant une volatilité adaptée aux durées de traitement, et une absence de toxicité en conditions d'utilisation normales. A ces effets l'invention propose un produit pour le décollage de revêtements en feuillez fixés par une face sur des sols ou murs, par application sur l'autre face, compor- tant des solvants chlorés, des cosolvants miscibles et un tensio-actif compatible, caractérisé en ce qu'il comprend, en poids - de 70 à 85 % d'au moins un hydrocarbure aliphatique aliphatique en C1 - C4 chloré - de 12 à 20 % d'un cosolvant compose de diméthylformamide et de dioxanne, en rapport pondéral o14 à 1,1 - de 0,7 à 2 % d'huile de paraffine - de 0,5 à 2,5 % d'un tensio-actif anionique - de 0,5 à 1,5 % d'une amine-alcool. Sous l'aspect solvant, les hydrocarbures aliphatiques chlorés sont utilisés pour leur large spectre de solutés, et leurs proprietés antioxygènes. Les cosolvants diméthylformamide et dioxanne élargissent le spectre de colles attaquées pour les composés cellulosiques et vinyliques, et respectivement acryliques notamment. L'ajout d'huile de paraffine dans les limites indiquées abaisse la tension de vapeur des solvants Le tensio-actif anionique est choisi en sorte d'être compatible avec tous les composants, et tout spécialement les cosolvants. Enfin l'amine-alcool sta- bilise les solvants chlorés en neutralisant les traces d'acide chlorhydrique qui se formeraient et stabilisant le pH.On notera que l'expression pH ne doit pas ici être pri- se dans un sens trop classique, puisqu'il n'y a pas d'eau pour participer à la dissociation. On rappelle toutefois que les diméthylformamide et dioxanne sont des solvants polaires. Pour étendre encore le spectre des colles attaquables, notamment contenant du néoprene, le produit peut contenir jusqu'à 10 % en poids d'hydrocarbures aliphatiques passant entre 720 et 960C, du type dit essence C. On notera que la forte teneur en hydrocarbures halogénés du produit réduit pratiquement l'inflammabilité du mélange contenant 3usqu'à 10 % en poids d'essence C aux températures usuelles d'em- ploi. Dans la plupart des cas on préfère que 80 % en poids des hydrocarbures halogénés sont da dichlorométhane, dit usuellement chlorure de méthylène. Ce composé présents une volatilité non excessive, une très faible toxicité et un spectre de pouvoir solvant très larget Toutefois l'hydrocarbure halogéné pourra être du tétrachloréthame. Le tensio-actif pourra être choisi dans le groupe comprenant les sulfosuccinates d'éthyle, de propyle ou dioctyle, le poly-naphtylméthane sulfonate de triéthanonamine, et des tensio-actifs polyacryliques. Le plus fréquemment l'amine-alcool sera la triéthanol-amine. Les caractéristiques et avantages de l'invention ressortiront d'ailleurs de la description qui va suivre, as- sortie d'exemples. EXEMPLE I Dans un réacteur de Grignard de capacité suffisante pour 1 000 kg de produit, on verse successivement 75 kg de dioxanne 1-4 75 kg de diméthylformamide 90 kg de trichloréthylène ; 720 kg de chlorure de méthylène (dichlorométhane). L'agitateur en service on ajoute lentement 10 kg d'huile de paraffine 10 kg de triéthanolamine environ, en contrôlant l'al calinité en sorte que le virage de papier pH corresponde à un pH de 10 puis 20 kg de Lyophen RBD (nom commercial d'un sulfosuccinate d'éthyle fourni par BeA.S.F). On laisse l'agitateur en service pendant plusieurs heures pour que le mélange apparaisse comme bien homogène, puis on filtre sur filtre "Cuno" à a' pouvoir d'arrêt nominal 10 micromètres, et on conditionne on bidons ou fûts métalliques. Le produit obtenu possede une efficacité marquée vis å-vis des colles les plus usuelles. On le préférera pour la mise à nu de sols et parois en béton, plâtre ou bois, lorsqu'une activité spécifique n'est pas recherchée. EXEMPLE Il Dans une cuve en acier inoxydable, on ajoute successivement, pour 1 000 kg de produit 75 kg de dioxanne 1-4 75 kg de diméthylformamide ; 80 kg d'essence C (B.P.) ; 730 kg de chlorure de méthylène puis 10 kg de diéthanolamine (virage de papier pH entre 8 et 20 kg de polynaphtylméthanesulfonate de triéthanol- amine. Ensuite ajouter lentement on brassant 10 kg d'huile de paraffine. Le mélange homogène est filtré et conditionné en bi- dons et futs métalliques, en acier notamment. Ce produit est efficace vis-a-vis des colles acryliques, vinyliques, cellulosiques, ou à base de néoprène. Suivant la porosité du revêtement et la nature de la colle, 1'arra- chage se fera après un délai de 10 minutes à plusieurs hen- res, précisé sur un emplacement témoins EXEMPLE III Dans une cuve en bois avec agitateur, on ajoute successivement, pour 1 000 kg de produit 120 kg de dioxanne 50 kg de diméthylformamîde puis ajouter 770 kg de tétrachloréthane ; 30 kg d'essence C (B.P.) ajouter lentement 10 kg d'huile de paraffine 10 kg de triéthanolamine (virage de papier pH entre 8 et 10) ; ajouter ensuite 10 kg d'acrylron MFP (nom commercial- d'un 2-éthylhexyl acrylate de poids moléculaire voisin de 1 000 000 fabriqué par Protex). Le produit sera filtré sur filtre en feutre de textile, puis conditionné. Le produit présente une bonne polyvalence pour les colles usuelles des revêtements textiles sur les murs ou les sols. EXEMPLE IV Dans un réacteur type Grognard revêtu de gouttes de verre, ajouter successivement, pour 1 000 kg de produit 807,5 kg de chlorure de méthylene 15 kg d'huile de paraffine et ajouter ensuite 75 kg de dioxanne 1-4 75 kg de diméthylformamide 20 kg de Lyophen RBD (B*AS*F.) s puis ajuster l'alcalinité pour un virage de papier pH a 8,5 au minimum avec 7,5 kg de triéthanolamine. On filtre le produit avant de le conditionner. Ce produit est particulièrement efficace pour le decol- lage de tapis et moquettes, quelle que soit l'ancienneté du collage. Pour l'application des produits pour décoller des revêtements de sol, l'arrosage constitue le procédé de choix. Pour les revêtements muraux on utilisera de préférence des brosses larges. On se méfiera des brosses dont les poils sont en matières plastiques, de composition analogue a celles des colles que le produit fixe à désagréger, ou dont les poils sont scellés dans une matière synthétique attaquable. Le délai à prévoir entre l'application du produit et l'arrachage du revêtement, pourra parfois ne pas dépasser 10 minutes, mais se situera couramment entre une demiheure et une heure, pour dépasser ce temps dans certains cas particuliers, notamment lorsqué le revêtement sera peu perméable. D'une façon générale, un essai localisé permettra de suivre la progression de la gélification de la colle. L'utilisation des produits demande les précautions usuelles dans la mise en oeuvre de solvants chlorés perdus, relativement à lacération, et & la protection des yeux, du visage et des mains. Bien entendu, l'invention zBest pas limitée aux exemples décrits, mais en embrasse toutes les variantes d'exécution. REVENDICATIONS le Produit pour le décollage de revêtements en feuille, fixés par une face sur des sols ou murs, par applica; tison sur l'autre face, comportant des solvants chlorés, des cosolvants miscibles et un tensio-actif compatible, caractérisé en ce qu'il comprend, en poids - de 70 à 85 % d'au moins un hydrocarbure aliphatique en C1-C4 chloré - de 12 à 20 % d'un cosolvant composé de diméthylformamide et de dioxanne, en rapport pondéral 0,4 à 1,1 - de 0,7 à 2 % d'huile de paraffine ; - de 0,5 à 2,5 % d'un tensio-actif anionique - de 0,5 à 1,5 % d'une amine-alcool. 2. Produit selon la revendication 1, caractérisé en ce qu'il contient jusqu'à 10 % en poids d'hydrocarbures ali!phatiques passant entre 720 et 960C. 3. Produit selon une des revendications 1 ou 2, caractérisé en ce qu'au moins 80 % en poids desdits hydrocarbures aliphatiques chlorés sont constitués de dichlorométhane. 4. Produit selon une des revendications 1 ou 2, caractérisé en ce que ledit hydrocarbure aliphatique chloré est du tétrachloréthane 5. Produit selon une quelconque des revendications 1 à 4, caractérisé en ce que ledit tensiomactif anionique est pris dans le groupe comprenant les sulfosuccinates d'éthyle, propyle ou octyle, le polynaphtylméthane sulfona- te de triéthanolamine, et des tensio-actifs polyacryliquesO 6. Produit selon une quelconque des revendications 1 à 5, caractérisé en ce que ladite amine-alcool est la tri- éthanolamine.